(57)【要約】  環状ポリオレフィン系重合体と、アルミニウム箔などの金属又は金属化合物やエチレン−ビニルアルコール共重合体とを十分な強度で接着することのできる熱可塑性樹脂組成物又は接着性塗料を提供する。（Ａ）熱可塑性樹脂  １００質量部；（Ｂ）不飽和カルボン酸、及び不飽和カルボン酸の誘導体からなる群から選択される１種以上  ０．０５〜５質量部；及び（Ｃ）有機過酸化物  ０．０１〜３質量部；を含み、上記成分（Ａ）が、（ａ１）環状ポリオレフィン系重合体  １０〜９０質量％；及び（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（但し、上記成分（ａ１）と上記成分（ａ２）との合計は１００質量％である。）；からなる熱可塑性樹脂組成物とする。【特許請求の範囲】
【請求項１】
（Ａ）熱可塑性樹脂  １００質量部；
（Ｂ）不飽和カルボン酸、及び不飽和カルボン酸の誘導体からなる群から選択される１種以上  ０．０５〜５質量部；及び
（Ｃ）有機過酸化物  ０．０１〜３質量部；
を含み、
前記成分（Ａ）が、
（ａ１）環状ポリオレフィン系重合体  １０〜９０質量％；及び
（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（但し、前記成分（ａ１）と前記成分（ａ２）との合計は１００質量％である。）；
からなる、熱可塑性樹脂組成物。
【請求項２】
前記成分（ａ１）が、環状オレフィンと炭素数２〜８のα−オレフィンとの共重合体である、請求項１に記載の熱可塑性樹脂組成物。
【請求項３】
（Ａ）熱可塑性樹脂  １００質量部；
（Ｂ）不飽和カルボン酸、及び不飽和カルボン酸の誘導体からなる群から選択される１種以上  ０．０５〜５質量部；及び
（Ｃ）有機過酸化物  ０．０１〜３質量部；
を含み、
前記成分（Ａ）が、
（ａ１）環状ポリオレフィン系重合体  １０〜９０質量％；及び
（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（但し、前記成分（ａ１）と前記成分（ａ２）との合計は１００質量％である。）；
からなる組成物を、
溶融混練する、
熱可塑性樹脂組成物の製造方法。
【請求項４】
前記成分（ａ１）が、環状オレフィンと炭素数２〜８のα−オレフィンとの共重合体である、請求項３に記載の方法。
【請求項５】
（Ａ）熱可塑性樹脂  １００質量部；
（Ｂ）不飽和カルボン酸、及び不飽和カルボン酸の誘導体からなる群から選択される１種以上  ０．０５〜５質量部；
（Ｃ）有機過酸化物  ０．０１〜３質量部；及び、
（Ｄ）溶媒；
を含み、
前記成分（Ａ）が、
（ａ１）環状ポリオレフィン系重合体  １０〜９０質量％；及び
（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（前記成分（ａ１）と前記成分（ａ２）との合計は１００質量％である。）；からなる、
接着性塗料。
【請求項６】
前記成分（ａ１）が、環状オレフィンと炭素数２〜８のα−オレフィンとの共重合体である、請求項５に記載の接着性塗料。
【請求項７】
（Ａ）熱可塑性樹脂  １００質量部；
（Ｂ）不飽和カルボン酸、及び不飽和カルボン酸の誘導体からなる群から選択される１種以上  ０．０５〜５質量部；及び
（Ｃ）有機過酸化物  ０．０１〜３質量部；
を含み、
前記成分（Ａ）が、
（ａ１）環状ポリオレフィン系重合体  １０〜９０質量％；及び
（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（但し、前記成分（ａ１）と前記成分（ａ２）との合計は１００質量％である。）；
からなる組成物を、
溶融混練して熱可塑性樹脂組成物を生産する工程（１）；及び
前記工程（１）で得られた上記熱可塑性樹脂組成物を、（Ｄ）溶媒に溶解させる工程（２）；
を含む、接着性塗料の製造方法。
【請求項８】
前記成分（ａ１）が環状オレフィンと炭素数２〜８のα−オレフィンとの共重合体である、請求項７に記載の方法。
【請求項９】
環状ポリオレフィン系重合体からなる層；、
請求項１若しくは２に記載の熱可塑性樹脂組成物からなる層、又は、請求項５若しくは６に記載の接着性塗料からなる層；及び、
極性基を有する樹脂からなる層；
がこの順に積層された積層体。
【請求項１０】
環状ポリオレフィン系重合体からなる層； 
請求項１又は２に記載の熱可塑性樹脂組成物からなる層； 
極性基を有する樹脂からなる層；
請求項１又は２に記載の熱可塑性樹脂組成物からなる層；、及び
環状ポリオレフィン系重合体からなる層；
がこの順に積層された積層体。
【請求項１１】
前記極性基を有する樹脂が、エチレン−ビニルアルコール共重合体である、請求項９又は１０に記載の積層体。
【請求項１２】
環状ポリオレフィン系重合体からなる層；
請求項１若しくは２に記載の熱可塑性樹脂組成物からなる層、又は、請求項５若しくは６に記載の接着性塗料からなる層；及び
金属又は金属化合物からなる層；
がこの順に積層された積層体。
【請求項１３】
環状ポリオレフィン系重合体からなる層；
請求項１若しくは２に記載の熱可塑性樹脂組成物からなる層、又は請求項５若しくは６に記載の接着性塗料からなる層；
金属又は金属化合物からなる層；
請求項１若しくは２に記載の熱可塑性樹脂組成物からなる層、又は、請求項５若しくは６に記載の接着性塗料からなる層；及び
環状ポリオレフィン系重合体からなる層；
がこの順に積層された積層体。
【請求項１４】
前記金属又は金属化合物からなる層が、アルミニウム箔からなる層である、請求項１２又は１３に記載の積層体。
【請求項１５】
請求項７又は８に記載の方法を用いて接着性塗料を生産する工程；及び
前記工程で得られた接着性塗料を使用して、環状ポリオレフィン系重合体フィルムと金属又は金属化合物からなる箔とを貼合する工程（３）；
を含む、積層体の製造方法。
【請求項１６】
請求項９〜１４の何れか一項に記載の積層体を含む、プレススルーパック製品。
【請求項１７】
請求項１５に記載の方法を用いて積層体を生産する工程；及び
前記工程で得られた積層体を使用してプレススルーパック製品を生産する工程（４）；
を含む、プレススルーパック製品の製造方法。
【発明の詳細な説明】
【技術分野】
【０００１】
本発明は熱可塑性樹脂組成物および接着性塗料に関する。更に詳しくは、環状ポリオレフィン系重合体と、芳香族ビニル化合物を主体とする重合体ブロックと芳香族ビニル化合物と共役ジエン化合物とのランダム共重合体ブロックとからなるブロック共重合体の水素添加物とを含む、熱可塑性樹脂組成物及び接着性塗料、並びに該熱可塑性樹脂組成物又は接着性塗料を用いた積層体に関する。
【背景技術】
【０００２】
従来から、環状ポリオレフィン系重合体とエチレン−ビニルアルコール共重合体との積層体は、強度、透明性、ガスバリア性、及び耐薬品性に優れることから、包装フィルムや容器として用いられている。また、環状ポリオレフィン系重合体とアルミニウム箔などの金属又は金属化合物との積層体は、非常に高いガスバリア性を有し、強度及び耐薬品性にも優れることから、酸素や湿気に極めて弱い内容物の包装フィルムや容器として用いられている。【０００３】
ところが上記したような積層体は、環状オレフィン系重合体と、エチレン−ビニルアルコール共重合体やアルミニウム箔などの金属又は金属化合物とは接着性に乏しいという問題があった。そこで両者の間に、ポリオレフィン系重合体やその酸変性物を接着成分として介在させることが提案されている（例えば、特許文献１，２）。しかし、これらの技術では、接着強度は十分なものではなく、更なる接着強度の向上が望まれている。
【先行技術文献】
【特許文献】
【０００４】
【特許文献１】特開平１１−０７０６２４号公報
【特許文献２】特開２００３−１９１３８０号公報
【発明の概要】
【発明が解決しようとする課題】
【０００５】
本発明の一つの課題は、環状ポリオレフィン系重合体とエチレン−ビニルアルコール共重合体とを十分な強度で接着することのできる、熱可塑性樹脂組成物及び接着性塗料を提供することにある。【０００６】
また、本発明の他の課題は、環状ポリオレフィン系重合体とアルミニウム箔などの金属又は金属化合物とを十分な強度で接着することのできる熱可塑性樹脂組成物及び接着性塗料を提供することにある。【０００７】
また、本発明の他の課題は、上記熱可塑性樹脂組成物又は接着性塗料を用いた積層体を提供することにある。【０００８】
また、本発明の他の課題は、上記積層体を用いたプレススルーパック製品、及びその製造方法を提供することにある。
【課題を解決するための手段】
【０００９】
本発明者らは、鋭意研究した結果、特定の熱可塑性樹脂組成物又は接着性塗料が、上記課題を達成できることを見出した。【００１０】
すなわち、本発明は、
（Ａ）熱可塑性樹脂  １００質量部；
（Ｂ）不飽和カルボン酸、及び不飽和カルボン酸の誘導体からなる群から選択される１種以上  ０．０５〜５質量部；及び
（C）有機過酸化物  ０．０１〜３質量部；
を含み、
前記成分（Ａ）が、
（ａ１）環状ポリオレフィン系重合体  １０〜９０質量％；及び
（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（但し、前記成分（ａ１）と前記成分（ａ２）との合計は１００質量％である。）；
からなる、熱可塑性樹脂組成物である。【００１１】
第２の発明は、前記成分（ａ１）が、環状オレフィンと炭素数２〜８のα−オレフィンとの共重合体である、第１の発明の熱可塑性樹脂組成物である。【００１２】
第３の発明は、
（Ａ）熱可塑性樹脂  １００質量部；
（Ｂ）不飽和カルボン酸、及び不飽和カルボン酸の誘導体からなる群から選択される１種以上  ０．０５〜５質量部；及び
（Ｃ）有機過酸化物  ０．０１〜３質量部；
を含み、
前記成分（Ａ）が、
（ａ１）環状ポリオレフィン系重合体  １０〜９０質量％；及び
（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（但し、前記成分（ａ１）と前記成分（ａ２）との合計は１００質量％である。）；
からなる組成物を、
溶融混練する、
熱可塑性樹脂組成物の製造方法である。【００１３】
第４の発明は、前記成分（ａ１）が、環状オレフィンと炭素数２〜８のα−オレフィンとの共重合体である、第３の発明に記載の方法である。【００１４】
第５の発明は、
（Ａ）熱可塑性樹脂  １００質量部；
（Ｂ）不飽和カルボン酸、及び不飽和カルボン酸の誘導体からなる群から選択される１種以上  ０．０５〜５質量部；
（Ｃ）有機過酸化物  ０．０１〜３質量部；及び、
（Ｄ）溶媒；
を含み、
前記成分（Ａ）が、
（ａ１）環状ポリオレフィン系重合体  １０〜９０質量％；及び
（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（前記成分（ａ１）と前記成分（ａ２）との合計は１００質量％である。）；からなる、
接着性塗料である。【００１５】
第６の発明は、前記成分（ａ１）が、環状オレフィンと炭素数２〜８のα−オレフィンとの共重合体である、第５の発明に記載の接着性塗料である。【００１６】
第７の発明は、
（Ａ）熱可塑性樹脂  １００質量部；
（Ｂ）不飽和カルボン酸、及び不飽和カルボン酸の誘導体からなる群から選択される１種以上  ０．０５〜５質量部；及び
（Ｃ）有機過酸化物  ０．０１〜３質量部；
を含み、
前記成分（Ａ）が、
（ａ１）環状ポリオレフィン系重合体  １０〜９０質量％；及び
（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％（但し、前記成分（ａ１）と前記成分（ａ２）との合計は１００質量％である。）；
からなる組成物を、
溶融混練して熱可塑性樹脂組成物を生産する工程（１）；及び
前記工程（１）で得られた上記熱可塑性樹脂組成物を、（Ｄ）溶媒に溶解させる工程（２）；
を含む、接着性塗料の製造方法である。【００１７】
第８の発明は、前記成分（ａ１）が環状オレフィンと炭素数２〜８のα−オレフィンとの共重合体である、第７の発明の方法である。【００１８】
第９の発明は、
環状ポリオレフィン系重合体からなる層；、
第１若しくは２の発明の熱可塑性樹脂組成物からなる層、又は、第５若しくは第６の発明の接着性塗料からなる層；及び、
極性基を有する樹脂からなる層；
がこの順に積層された積層体である。【００１９】
第１０の発明は、
環状ポリオレフィン系重合体からなる層； 
第１又は第２の発明の熱可塑性樹脂組成物からなる層； 
極性基を有する樹脂からなる層；
第１又は第２の発明の熱可塑性樹脂組成物からなる層；、及び
環状ポリオレフィン系重合体からなる層；
がこの順に積層された積層体である。【００２０】
第１１の発明は、前記極性基を有する樹脂が、エチレン−ビニルアルコール共重合体である、第９又は第１０の発明の積層体である。【００２１】
第１２の発明は、
環状ポリオレフィン系重合体からなる層；
第１若しくは第２の発明の熱可塑性樹脂組成物からなる層、又は、第５若しくは第６の発明の接着性塗料からなる層；及び
金属又は金属化合物からなる層；
がこの順に積層された積層体である。【００２２】
第１３の発明は、
環状ポリオレフィン系重合体からなる層；
第１若しくは第２の発明の熱可塑性樹脂組成物からなる層、又は第５若しくは第６の発明の接着性塗料からなる層；
金属又は金属化合物からなる層；
第１若しくは第２の発明の熱可塑性樹脂組成物からなる層、又は、第５若しくは第６の発明の接着性塗料からなる層；及び
環状ポリオレフィン系重合体からなる層；
がこの順に積層された積層体である。【００２３】
第１４の発明は、前記金属又は金属化合物からなる層が、アルミニウム箔からなる層である、第１２又は第１３の発明の積層体である。【００２４】
第１５の発明は、
第７又は第８の発明の方法を用いて接着性塗料を生産する工程；及び
前記工程で得られた接着性塗料を使用して、環状ポリオレフィン系重合体フィルムと金属又は金属化合物からなる箔とを貼合する工程（３）；
を含む、積層体の製造方法である。【００２５】
第１６の発明は、第９〜第１４の何れかの発明の積層体を含む、プレススルーパック製品である。【００２６】
第１７の発明は、
第１５の発明の方法を用いて積層体を生産する工程；及び
前記工程で得られた積層体を使用してプレススルーパック製品を生産する工程（４）；
を含む、プレススルーパック製品の製造方法である。
【発明の効果】
【００２７】
本発明による熱可塑性樹脂組成物は、環状ポリオレフィン系重合体と、エチレン−ビニルアルコール共重合体などの極性基を有する樹脂若しくはアルミニウム箔などの金属又は金属化合物とを十分な強度で接着することができる。また、耐衝撃性及び透明性に優れるとともに、環状ポリオレフィン系重合体が有する特性、及び、エチレン−ビニルアルコール共重合体などの極性基を有する樹脂若しくはアルミニウム箔などの金属又は金属化合物が有する特性を損なうことはない。そのため、本発明による熱可塑性樹脂組成物を接着成分として両者の間に介在させることにより、両者の積層体を、共押出法などの方法により、高い生産性で得ることができる。更に、本発明による熱可塑性樹脂組成物は、組成物としての生産性にも優れている。【００２８】
また、本発明による接着性塗料は、環状ポリオレフィン系重合体と、エチレン−ビニルアルコール共重合体などの極性基を有する樹脂若しくはアルミニウム箔などの金属又は金属化合物とを十分な強度で接着することができる。また、環状ポリオレフィン系重合体が有する特性、及び、エチレン−ビニルアルコール共重合体などの極性基を有する樹脂若しくはアルミニウム箔などの金属又は金属化合物が有する特性を損なうことはない。そのため本発明の接着性塗料を用いて両者を貼合することにより、両者の積層体を高い生産性で得ることができる。そして得られた積層体は、プレススルーパック製品に好適に用いることができる。更に、本発明による接着性塗料は、塗工性が良好であり、塗料としての生産性にも優れている。また更に、本発明の接着性塗料の製造方法によれば、優れた接着性塗料、該塗料を用いた積層体、及び該積層体を用いたプレススルーパック製品を得ることができる。
【発明を実施するための形態】
【００２９】
本発明による熱可塑性樹脂組成物は、（Ａ）熱可塑性樹脂  １００質量部；（Ｂ）不飽和カルボン酸、及び不飽和カルボン酸の誘導体からなる群から選択される１種以上  ０．０５〜５質量部；及び（Ｃ）有機過酸化物  ０．０１〜３質量部；を含む。以下、本発明による熱可塑性樹脂組成物を構成する各成分について説明する。
【００３０】
＜熱可塑性樹脂組成物＞
（Ａ）熱可塑性樹脂：
上記成分（Ａ）は、（ａ１）環状ポリオレフィン系重合体  １０〜９０質量％；及び（ａ２）芳香族ビニル化合物を主体とする重合体ブロックと、共役ジエン化合物と芳香族ビニル化合物とのランダム共重合体ブロックとからなるブロック共重合体の水素添加物  ９０〜１０質量％；からなる。好ましくは上記成分（ａ１）４０〜８０質量％、及び上記成分（ａ２）６０〜２０質量％からなる。ここで上記成分（ａ１）と上記成分（ａ２）との合計は１００質量％である。
【００３１】
上記成分（ａ１）が１０質量％以上、好ましくは４０質量％以上（上記成分（ａ２）が９０質量％以下、好ましくは６０質量％以下）であることにより、透明性、及び接着性が良好になる。上記成分（ａ１）が９０質量％以下、好ましくは８０質量％以下（上記成分（ａ２）が１０質量％以上、好ましくは２０質量％以上）であることにより、耐衝撃性が良好になる。
【００３２】
（ａ１）環状ポリオレフィン系重合体：
上記成分（ａ１）は、環状オレフィン（炭素原子で形成される環状構造を有し、該環内にエチレン性の炭素−炭素二重結合を有する重合性の化合物。）に由来する構造単位を主として含む（通常、５０質量％以上、好ましくは７０質量％以上、より好ましくは９０質量％以上。）重合体である。
【００３３】
上記環状オレフィンとしては、例えば、シクロブテン、シクロペンテン、シクロペンタジエン、ノルボルネン（ビシクロ［２．２．１］ヘプタ−２−エン）、ジシクロペンタジエン（トリシクロ［４．３．０．１２，５］デカ−３，７−ジエン）、テトラシクロドデセン（テトラシクロ［４．４．０．１２，５．１７，１０］デカ−３−エン）、及びこれらの誘導体などをあげることができる。
【００３４】
上記環状ポリオレフィン系重合体は、上記環状オレフィンの１種以上を用い、公知の重合方法により製造することができる。その際に、環状オレフィンと共重合可能なその他のモノマーを１種以上用いてもよい。
【００３５】
上記その他のモノマーとしては、例えば、エチレン、プロピレン、１−ブテン、１−ペンテン、１−ヘキセン、３−メチル−１−ブテン、２−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、１−オクテン、１−デセン、１−ドデセン、１−テトラデセン、１−ヘキサデセン、１−オクタデセン、及び１−エイコセンなどのα−オレフィン；１，４−ヘキサジエン、４−メチル−１，４−ヘキサジエン、５−メチル−１，４−ヘキサジエン、及び１，７−オクタジエンなどの非共役ジエン；などをあげることができる。
【００３６】
上記成分（ａ１）としては、接着性の観点から、環状オレフィンと炭素数２〜８のα−オレフィン（例えば、エチレン、プロピレン、１−ブテン、１−ペンテン、１−ヘキセン、及び１−オクテンなど）との共重合体が好ましい。ノルボルネン、及びその誘導体からなる群から選択される１種以上と炭素数２〜８のα−オレフィンとの共重合体がより好ましい。
【００３７】
上記成分（ａ１）のガラス転移温度は、好ましくは７０〜１６０℃、より好ましくは７５〜１４０℃である。ガラス転移温度が７０℃以上であることにより耐熱性が良好になる。１６０℃以下であることにより組成物としての生産性が良好になる。
【００３８】
本明細書において、ガラス転移温度は、ＪＩＳ Ｋ７１２１−１９８７に従い、株式会社パーキンエルマージャパンのＤｉａｍｏｎｄ ＤＳＣ型示差走査熱量計を使用し、３５０℃で５分間保持し、１０℃／分で３０℃まで冷却し、３０℃で３分間保持し、１０℃／分で３５０℃まで昇温するプログラムで測定される最後の昇温過程の曲線から算出した中間点ガラス転移温度である。
【００３９】
上記成分（ａ１）の、ＪＩＳ Ｋ ７２１０−１９９９に準拠し、２６０℃、２１．１８Ｎで測定したメルトフローレート（以下、「ＭＦＲ」と略す。）は、好ましくは０．１〜５０ｇ／１０分、より好ましくは１〜２０ｇ／１０分である。ＭＦＲが上記範囲内であることにより、成形加工性が良好になる。
【００４０】
上記成分（ａ１）の光線透過率（ＡＳＴＭ Ｄ１００３、２ｍｍ厚）は、透明性の観点から、好ましくは８５％以上、より好ましくは９０％以上である。光線透過率は高いほど好ましい。
【００４１】
上記成分（ａ１）の市販品としては、例えば、ポリプラスチック株式会社の「ＴＯＰＡＳ ８００７（商品名）」、「ＴＯＰＡＳ ６０１３（商品名）」、「ＴＯＰＡＳ ６０１５（商品名）」、三井化学株式会社の「ＡＰＥＬ ＡＰＬ６０１３Ｔ（商品名）」、「ＡＰＥＬ ＡＰＬ６０１５Ｔ（商品名）」、日本ゼオン株式会社の「ＺＥＯＮＯＲ １０２０Ｒ（商品名）」、「ＺＥＯＮＯＲ １０６０Ｒ（商品名）」などをあげることができる。
【００４２】
上記成分（ａ１）としては、これらの１種以上を用いることができる。
【００４３】
（ａ２）芳香族ビニル化合物を主体とする重合体ブロックと、共役ジエン化合物と芳香族ビニル化合物とのランダム共重合体ブロックとからなるブロック共重合体の水素添加物：
上記成分（ａ２）は、少なくとも１個、好ましくは２個以上の芳香族ビニル化合物を主体とする重合体ブロックＰと、少なくとも１個の共役ジエン化合物と芳香族ビニル化合物とのランダム共重合体ブロックＱとからなるブロック共重合体の水素添加物である。例えば、Ｐ−Ｑ、Ｐ−Ｑ−Ｐ、Ｐ−Ｑ−Ｐ−Ｑ、及びＰ−Ｑ−Ｐ−Ｑ−Ｐなどの構造を有するブロック共重合体の水素添加物をあげることができる。
【００４４】
ここで「芳香族ビニル化合物を主体とする重合体ブロック」とは、当該重合体ブロック中の、芳香族ビニル化合物に由来する構造単位の含有量が、通常９０質量％以上、好ましくは９５質量％以上であることを意味する。
【００４５】
上記共役ジエン化合物と芳香族ビニル化合物とのランダム共重合体ブロックは、好ましくは共役ジエン化合物に由来する構造単位１０〜９７質量％と芳香族ビニル化合物に由来する構造単位９０〜３質量％とからなる。より好ましくは共役ジエン化合物に由来する構造単位７０〜９５質量％と芳香族ビニル化合物に由来する構造単位３０〜５質量％とからなる。ここで共役ジエン化合物に由来する構造単位の含有量と芳香族ビニル化合物に由来する構造単位の含有量との和は１００質量％である。
【００４６】
上記芳香族ビニル化合物を主体とする重合体ブロックの組成分布は特に制限されない。上記共役ジエン化合物と芳香族ビニル化合物とのランダム共重合体ブロックの組成分布は特に制限されない。
【００４７】
上記芳香族ビニル化合物は、重合性の炭素−炭素二重結合と芳香環を有する重合性モノマーである。芳香族ビニル化合物としては、例えば、スチレン、ｔ−ブチルスチレン、α−メチルスチレン、ｐ−メチルスチレン、ジビニルベンゼン、１，１−ジフェニルスチレン、Ｎ，Ｎ−ジエチル−ｐ−アミノエチルスチレン、ビニルトルエン、及びｐ−第３ブチルスチレンなどをあげることができる。これらの中で、スチレンが好ましい。芳香族ビニル化合物としては、これらの１種以上を用いることができる。
【００４８】
上記共役ジエンは、２つの炭素−炭素二重結合が１つの炭素−炭素単結合により結合された構造を有する重合性モノマーである。共役ジエンとしては、例えば、１，３−ブタジエン、イソプレン（２−メチル−１，３−ブタジエン）、２，３−ジメチル−１，３−ブタジエン、及びクロロプレン（２−クロロ−１，３−ブタジエン）などをあげることができる。これらの中で、耐衝撃性の観点から、１，３−ブタジエンが好ましい。共役ジエンとしては、これらの１種以上を用いることができる。
【００４９】
上記成分（ａ２）の水素添加率（水素添加前のブロック共重合体中の炭素−炭素二重結合の数に対する、水素添加により炭素−炭素単結合となった結合の数の割合。）は、耐熱性の観点から、好ましくは５０モル％以上、より好ましくは８０モル％以上、更に好ましくは９８モル％以上である。
【００５０】
上記成分（ａ２）中の芳香族ビニル化合物に由来する構造単位の含有量は、好ましくは５〜７５質量％であり、より好ましくは２０〜７０質量％である。この範囲にあると透明性と耐衝撃性のバランスの取れた組成物が得られる。
【００５１】
上記成分（ａ２）の分子量は、特に制限されないが、成形加工性の観点から、ＪＩＳ Ｋ ７２１０−１９９９に準拠し２３０℃、２１．１８Ｎで測定したメルトフローレートが、０．１〜３０ｇ／１０分となる分子量であってよい。
【００５２】
上記成分（ａ２）の市販品としては、例えば、旭化成ケミカルズ株式会社の「Ｓ．Ｏ．Ｅ． Ｓ１６０５（商品名）」、「Ｓ．Ｏ．Ｅ． Ｓ１６０６（商品名）」、「Ｓ．Ｏ．Ｅ． Ｓ１６１１（商品名）」、及び「Ｓ．Ｏ．Ｅ． Ｌ６０９（商品名）」などをあげることができる。
【００５３】
上記成分（ａ２）としては、これらの１種以上を用いることができる。
【００５４】
（Ｂ）不飽和カルボン酸、不飽和カルボン酸の誘導体：
上記成分（Ｂ）は、不飽和カルボン酸、及び不飽和カルボン酸の誘導体からなる群から選択される１種以上である。上記成分（Ｂ）は、上記成分（Ａ）とグラフト重合し、本発明による熱可塑性樹脂組成物に、エチレン−ビニルアルコール共重合体（ＥＶＯＨ）、ナイロン、及びポリエステル等の極性基を有する樹脂や、アルミニウム、銅、銀、金、及び錫などの金属、アルミニウム、錫、亜鉛、インジウム、ゲルマニウム、アンチモン、及びセリウムなどの金属の１種以上の酸化物、窒化物、弗化物、及び硫化物などの金属化合物（無機金属化合物）との接着性を付与する働きをする。
【００５５】
不飽和カルボン酸としては、例えば、マレイン酸、イタコン酸、フマル酸、アクリル酸、及びメタクリル酸などをあげることができる。不飽和カルボン酸の誘導体としては、マレイン酸モノエステル、マレイン酸ジエステル、無水マレイン酸、イタコン酸モノエステル、イタコン酸ジエステル、無水イタコン酸、フマル酸モノエステル、フマル酸ジエステル、無水フマル酸、アクリル酸メチル等のアクリル酸アルキル、及びメタクリル酸メチル等のメタクリル酸アルキルなどをあげることができる。上記成分（Ｂ）としては、これらの１種又は２種以上の混合物を用いることができる。
【００５６】
上記成分（Ｂ）としては、上記成分（Ａ）との反応性や組成物の接着性の観点から、無水マレイン酸が好ましい。
【００５７】
上記成分（Ｂ）の配合量は、上記成分（Ａ）１００質量部に対して、０．０５〜５質量部である。本発明の熱可塑性樹脂の接着性を向上させる観点から、０．０５質量部以上、好ましくは０．１質量部以上である。また変性時（グラフト重合時）に成分（Ｂ）が反応せずに組成物中に残存し、組成物からなる物品の色調変化（黄変）やゲル等の外観不良を発生させることを防止する観点から、５質量部以下、好ましくは３質量部以下である。
【００５８】
（Ｃ）有機過酸化物：
本発明の成分（Ｃ）は、有機過酸化物であり、上記成分（Ａ）と上記成分（Ｂ）とのグラフト重合反応を触媒する働きをする。
【００５９】
有機過酸化物としては、例えば、ジクミルパーオキサイド、ジ−ｔｅｒｔ−ブチルパーオキサイド、２，５−ジメチル−２，５−ジ−（ｔｅｒｔ−ブチルパーオキシ）ヘキサン、２，５−ジメチル−２，５−ジ（ｔｅｒｔ−ブチルパーオキシ）ヘキシン−３、１，３−ビス（ｔｅｒｔ−ブチルパーオキシイソプロピル）ベンゼン、１，１−ビス（ｔｅｒｔ−ブチルパーオキシ）−３，３，５−トリメチルシクロヘキサン、ｎ−ブチル−４，４−ビス（ｔｅｒｔ−ブチルパーオキシ）バレレート、ベンゾイルパーオキサイド、ｐ−クロロベンゾイルパーオキサイド、２，４−ジクロロベンゾイルパーオキサイド、ｔｅｒｔ−ブチルパーオキシベンゾエート、ｔｅｒｔ−ブチルパーオキシイソプロピルカーボネート、ジアセチルパーオキサイド、ラウロイルパーオキサイド、及びｔｅｒｔ−ブチルクミルパーオキサイドなどをあげることができる。上記成分（Ｃ）としては、これらの１種又は２種以上の混合物を用いることができる。
【００６０】
上記成分（Ｃ）としては、組成物の製造性や接着性の観点から、２，５−ジメチル−２，５−ジ−（ｔｅｒｔ−ブチルパーオキシ）ヘキサン、及び２，５−ジメチル−２，５−ジ−（ｔｅｒｔ−ブチルパーオキシ）ヘキシン−３が好ましい。
【００６１】
上記成分（Ｃ）の配合量は、上記成分（Ａ）１００質量部に対して、０．００１〜３質量部である。本発明の熱可塑性樹脂組成物の接着性を向上させ、フィルム製膜時のゲル発生を防止する観点から、０．００１質量部以上、好ましくは０．０３質量部以上である。また変性時の色調変化（黄変）や溶融粘度低下を抑制する観点から、３質量部以下、好ましくは２質量部以下である。
【００６２】
上記成分（Ｃ）の市販品としては、例えば、日本油脂株式会社の「パーヘキサ２５Ｂ（商品名）」、及び「パーヘキサン２５Ｂ（商品名）」などをあげることができる。
【００６３】
本発明の熱可塑性樹脂組成物には、本発明の目的に反しない限度において、所望により、上記成分（Ａ）〜（Ｃ）以外の成分、例えば、上記成分（Ａ）以外の熱可塑性樹脂；顔料、無機フィラー、有機フィラー、樹脂フィラー；滑剤、酸化防止剤、耐候性安定剤、熱安定剤、離型剤、帯電防止剤、及び界面活性剤などの添加剤；などを更に含ませることができる。
【００６４】
＜熱可塑性樹脂組成物の製造方法＞
本発明の熱可塑性樹脂組成物は、特に制限されず、任意の方法で得ることができる。例えば、上記成分（Ａ）〜（Ｃ）、及び所望により用いる任意成分を、任意の溶融混練機を用いて溶融混練することにより得ることができる。
【００６５】
上記熱可塑性樹脂組成物は、好ましくは、上記成分（Ａ）〜（Ｃ）、及び所望により用いる任意成分を、任意の溶融混練機を用いて、好ましくは上記成分（Ｃ）の１分半減期温度以上の温度で１分間以上、より好ましくは上記成分（Ｃ）の１分半減期温度以上の温度で２分間以上、溶融混練することにより得ることができる。
【００６６】
上記溶融混練機としては、特に制限されないが、例えば、単軸押出機、二軸押出機、バンバリーミキサー、各種のニーダー、及びこれらを２以上組み合わせた装置などをあげることができる。
【００６７】
上記熱可塑性樹脂組成物のＪＩＳ Ｋ７２１０：１９９９に準拠し、２３０℃、２１．１８Ｎの条件で測定したメルトマスフローレートは、後の溶融混練工程における製造性を良好にする観点から、０．５ｇ／１０分以上が好ましい。また熱可塑性樹脂組成物を用いて積層体を成形する際の成形性や組成物の接着性の観点から、１５ｇ／１０分以下が好ましい。
【００６８】
＜接着性塗料＞
本発明による接着性塗料は、上記した（Ａ）熱可塑性樹脂  １００質量部；（Ｂ）不飽和カルボン酸、及び不飽和カルボン酸の誘導体からなる群から選択される１種以上  ０．０５〜５質量部；及び（Ｃ）有機過酸化物  ０．０１〜３質量部、に加えて（Ｄ）溶媒を含む。
【００６９】
本発明による接着性塗料を構成する（Ａ）熱可塑性樹脂としては、上記した（Ａ）熱可塑性樹脂と同様のものを使用できる。なお、（Ａ）熱可塑性樹脂としての（ａ１）環状ポリオレフィン系重合体及び（ａ２）ブロック共重合体の水素添加物において、成分（ａ１）が１０質量％以上、好ましくは４０質量％以上（上記成分（ａ２）が９０質量％以下、好ましくは６０質量％以下）であることにより、接着性、塗工性、及び透明性が良好になる。上記成分（ａ１）が９０質量％以下、好ましくは８０質量％以下（上記成分（ａ２）が１０質量％以上、好ましくは２０質量％以上）であることにより、上記工程（１）の生産性（上記成分（Ａ）〜（Ｃ）を含む熱可塑性樹脂組成物の生産性）が良好になる。また、上記したようなガラス転移温度の成分（ａ１）を用いることにより接着性塗料の生産性が良好になる。更に、上記したようなＭＦＲを有する成分（ａ１）を用いることにより、接着性塗料の生産性が向上する。更に、上記したような光線透過率を有する成分（ａ１）を用いることにより、本発明の接着性塗料を透明性が求められる用途に好適に用いることができる。以下、上記した成分（Ａ）、成分（Ｂ）、成分（Ｃ）及び任意成分の説明は、省略し、成分（Ｄ）について説明する。
【００７０】
（Ｄ）溶媒：
本発明の成分（Ｄ）は、溶媒である。上記成分（Ｄ）としては、上記成分（Ａ）〜（Ｃ）を、好ましくは上記成分（Ａ）〜（Ｃ）含む組成物を溶融混練して得られる熱可塑性樹脂組成物を、溶解することのできる溶媒であれば、特に制限されず、任意の溶媒を用いることができる。
【００７１】
上記成分（Ｄ）としては、例えば、トルエン、キシレン、メチルイソブチルケトン、シクロヘキサン、テトラヒドロフラン、及びクロロホルムをあげることができる。これらの中で溶解性、及び貯蔵安定性の観点からトルエンが好ましい。上記成分（Ｄ）としては、これらの１種以上を用いることができる。
【００７２】
上記成分（Ｄ）の配合量は、本発明の接着性塗料を用いて形成しようとする塗膜の厚みにもよるが、通常の塗布装置を使用する場合には、上記成分（Ａ）１００質量部に対して、通常１００〜２０００質量部、好ましくは３００〜１８００質量部、より好ましくは５００〜１５００質量部であってよい。
【００７３】
＜接着性塗料の製造方法＞
本発明による接着性塗料は、特に制限されず、任意の方法で得ることができる。例えば、本発明による接着性塗料は、上記した成分（Ａ）〜（Ｃ）を、任意の溶融混練機を用いて溶融混練して熱可塑性樹脂組成物を生産する工程（１）；及び、前記工程（１）で得られた上記熱可塑性樹脂組成物を、（Ｄ）溶媒に溶解させる工程（２）を含む製造方法により得ることができる。溶融混練機としては上記したものと同様のものを使用することができる。
【００７４】
上記工程（１）の熱可塑性樹脂組成物の生産工程においては、好ましくは、上記成分（Ｃ）の１分半減期温度以上の温度で１分間以上、より好ましくは上記成分（Ｃ）の１分半減期温度以上の温度で２分間以上、溶融混練を実施する。
【００７５】
上記工程（１）で生産される熱可塑性樹脂組成物のＪＩＳ Ｋ７２１０：１９９９に準拠し、２３０℃、２１．１８Ｎの条件で測定したメルトマスフローレートは、特に制限されないが、接着性塗料の生産性の観点から、０．５ｇ／１０分〜１５ｇ／１０分であってよい。
【００７６】
上記工程（２）において、上記工程（１）で得られた上記熱可塑性樹脂組成物を、上記（Ｄ）溶媒に溶解させる方法としては、特に制限されないが、好ましくは任意の混合攪拌機を用い、常温〜５０℃の温度において、１５分間以上混合攪拌することにより、得ることができる。
【００７７】
また上記工程（１）又は／及び上記工程（２）を行う際に、本発明の目的に反しない限度において、所望により、上記成分（Ａ）〜（Ｄ）以外の成分、例えば、上記成分（Ａ）以外の熱可塑性樹脂；顔料、無機フィラー、有機フィラー、樹脂フィラー；滑剤、酸化防止剤、耐候性安定剤、熱安定剤、離型剤、帯電防止剤、及び界面活性剤などの添加剤；などを更に含ませることができる。
【００７８】
本発明による熱可塑性樹脂組成物及び接着性塗料は、環状ポリオレフィン系の無極性材料に、カルボキシル基等の極性基が導入されており、様々な材料と良好な接着性を示す。良好な接着性を示す無極性材料としては、例えば、ポリエチレン、ポリプロピレン、ポリ１−ブテン、ポリ４−メチル−１−ペンテン、及び環状ポリオレフィンなどをあげることができる。極性材料としては、エチレン−ビニルアルコール共重合体（ＥＶＯＨ）、ナイロン、ポリウレタン、及びポリエステルなどの極性基を有する樹脂；及び鉄、アルミニウム、銅、銀、金、及び錫などの金属；アルミニウム、錫、亜鉛、インジウム、ゲルマニウム、アンチモン、及びセリウムなどの金属の１種以上の酸化物、窒化物、弗化物、及び硫化物などの金属化合物（無機金属化合物）；などをあげることができる。特にポリオレフィンと多量の水酸基を有するエチレン−ビニルアルコール共重合体の何れにも良好な接着性を示すことは驚くべきことである。そのため本発明の熱可塑性樹脂組成物及び接着性塗料は、接着性材料として好適に用いることができる。
【００７９】
＜積層体＞
本発明による熱可塑性樹脂組成物、又は接着性塗料を用いた好ましい物品としては、本発明の熱可塑性樹脂組成物又は接着性塗料からなる層を少なくとも１層有する積層体を挙げることができる。
【００８０】
本発明による熱可塑性樹脂組成物又は接着性塗料からなる層の厚みは、特に制限されないが、接着性の観点から、通常０．５μｍ以上、好ましくは１μｍ以上、より好ましくは２μｍ以上であってよい。また経済性の観点から、通常１００μｍ以下、好ましくは５０μｍ以下、より好ましくは３０μｍ以下であってよい。
【００８１】
また上記積層体の全体厚みは、特に制限されないが、積層体の製造性、機械的強度、及びウェブハンドリング性の観点から、通常１０〜１０００μｍ、好ましくは２０〜５００μｍであってよい。
【００８２】
＜積層体の第１実施形態＞
本発明による積層体の好ましい実施形態としては、例えば、環状ポリオレフィン系重合体からなる層、本発明の熱可塑性樹脂組成物又は接着性塗料からなる層、及び極性基を有する樹脂からなる層が、この順に積層された積層体や、環状ポリオレフィン系重合体からなる層、本発明の熱可塑性樹脂組成物又は接着性塗料からなる層、極性基を有する樹脂からなる層、本発明の熱可塑性樹脂組成物又は接着性塗料からなる層、及び環状ポリオレフィン系重合体からなる層がこの順に積層された積層体を挙げることができる。
【００８３】
上記実施形態の積層体においては、各層が直接積層されていることが好ましい。
【００８４】
上記積層体中の極性基を有する樹脂からなる層は、好ましくはエチレン−ビニルアルコール共重合体からなる層である。
【００８５】
上記した実施形態の積層体を、本発明による熱可塑性樹脂組成物を用いて製造する方法としては、特に制限されず、任意の装置を使用し、任意の方法で製造することができ、例えば、各々の層の構成材料を各押出機にて溶融させ、マルチマニホールド法、若しくはスタックプレート法、又はフィードブロック法によりＴダイ共押出する方法；少なくとも１つの樹脂フィルムを任意の方法により得た後、該フィルム上に他の樹脂層を溶融押出する押出ラミネート方法；及び各々の層の樹脂フィルムを任意の方法により得た後、熱ラミネートにより一体化する方法；などを挙げることができる。
【００８６】
本発明による熱可塑性樹脂組成物を用いた上記実施形態の積層体は、高強度、高透明性、高ガスバリア性、及び耐薬品性等を兼ね備える積層体として、例えば、食品や医療器具等の包装フィルムや収納容器として好適に用いることができる。
【００８７】
上記した実施形態の積層体を、本発明による接着性塗料を用いて製造する方法としては、特に制限されず、任意の装置を使用し、任意の方法で製造することができ、例えば、環状ポリオレフィン系重合体からなるフィルム又は極性基を有する樹脂からなるフィルムの一方の上に、本発明による接着性塗料を塗布し、更にその上に他方をラミネートする方法；及び、任意のフィルム基材の上に本発明の接着性塗料を塗布して塗膜を形成し、得られた塗膜を環状ポリオレフィン系重合体からなるフィルム又は極性基を有する樹脂からなるフィルムの一方の上に転写し、更にその上に他方をラミネートする方法；などを挙げることができる。
【００８８】
接着性塗料を用いて塗膜を形成する方法としては、特に制限されず、公知のウェブ塗布方法を使用することができる。具体的には、ロールコート、グラビアコート、リバースコート、ロールブラッシュ、スプレーコート、エアナイフコート、及びダイコートなどの方法をあげることができる。
【００８９】
本発明による接着性塗料を用いた上記実施形態の積層体は、高強度、高透明性、高ガスバリア性、及び耐薬品性等を兼ね備える積層体として、例えば、食品や医療器具等の包装フィルムや収納容器として、特にプレススルーパック（ＰＴＰ包装）製品として好適に用いることができる。
【００９０】
＜積層体の第２実施形態＞
本発明による積層体の他の好ましい実施形態としては、例えば、環状ポリオレフィン系重合体からなる層、本発明の熱可塑性樹脂組成物又は接着性塗料からなる層、及び金属又は金属化合物からなる層が、この順に積層された積層体や、環状ポリオレフィン系重合体からなる層、本発明の熱可塑性樹脂組成物又は接着性塗料からなる層、金属又は金属化合物からなる層、本発明の熱可塑性樹脂組成物又は接着性塗料からなる層、及び環状ポリオレフィン系重合体からなる層がこの順に積層された積層体をあげることができる。
【００９１】
上記実施形態の積層体においては、各層が直接積層されていることが好ましい。
【００９２】
上記積層体中の金属又は金属化合物からなる層は、好ましくはアルミニウム箔からなる層である。
【００９３】
上記した実施形態の積層体を、本発明による熱可塑性樹脂組成物を用いて製造する方法としては、特に制限されず、任意の装置を使用し、任意の方法で製造することができ、例えば、金属又は金属化合物からなる箔を用い、環状ポリオレフィン系重合体からなる層と本発明の熱可塑性樹脂組成物からなる層とを有する積層体を、上記箔の上に、本発明の熱可塑性樹脂組成物からなる層が、上記箔側となるように溶融押出する押出ラミネート方法；環状ポリオレフィン系重合体からなる層と本発明の熱可塑性樹脂組成物からなる層とを有する積層体を任意の方法により得た後、上記箔と、本発明の熱可塑性樹脂組成物からなる層が上記箔側となるようにして熱ラミネートする方法；を挙げることができる。
【００９４】
上記方法としては、例えば、環状ポリオレフィン系重合体からなる層と本発明の熱可塑性樹脂組成物からなる層とを有する積層体を、金属又は金属化合物からなる層を少なくとも一方の表面に有する積層体の金属又は金属化合物からなる層の上に、本発明の熱可塑性樹脂組成物からなる層が、上記金属又は金属化合物からなる層側となるように溶融押出する押出ラミネート方法；環状ポリオレフィン系重合体からなる層と本発明の熱可塑性樹脂組成物からなる層とを有する積層体を任意の方法により得た後、金属又は金属化合物からなる層を少なくとも一方の表面に有する積層体と、本発明の熱可塑性樹脂組成物からなる層が上記金属又は金属化合物からなる層側となるようにして熱ラミネートする方法；などをあげることができる。
【００９５】
上記金属又は金属化合物からなる層を少なくとも一方の表面に有する積層体としては、例えば、任意のフィルム状基材と金属又は金属化合物からなる箔とをドライラミネート、及び熱ラミラミネートなどの方法によりラミネートした積層体；任意のフィルム状基材の上に金属又は金属化合物を任意の方法で蒸着した積層体；金属又は金属化合物からなる箔の上に任意の熱可塑性樹脂を溶融押出した積層体；及び金属又は金属化合物からなる箔の上に任意のコート剤を用いコート膜を形成した積層体；などを挙げることができる。
【００９６】
本発明による熱可塑性樹脂組成物を用いた上記実施形態の積層体は、非常に高ガスバリア性を有する積層体として、例えば、食品や医療器具、及び医薬品などの酸素や湿気に弱い内容物の包装フィルムや収納容器として好適に用いることができる。
【００９７】
上記した実施形態の積層体を、本発明による接着性塗料を用いて製造する方法としては、特に制限されず、任意の装置を使用し、任意の方法で製造することができる。上記方法としては、例えば、環状ポリオレフィン系重合体からなるフィルムの上に、本発明の接着性塗料を塗布し、更にその上に金属又は金属化合物からなる箔をラミネートする方法；任意のフィルム基材の上に本発明の接着性塗料を塗布して塗膜を形成し、得られた塗膜を環状ポリオレフィン系重合体からなるフィルムの上に転写し、更にその上に金属又は金属化合物からなる箔をラミネートする方法；環状ポリオレフィン系重合体からなるフィルムの上に、本発明の接着性塗料を塗布し、更にその上に金属又は金属化合物からなる層を少なくとも一方の表面に有する積層体を、上記金属又は金属化合物からなる層が、本発明の接着性塗料からなる層側になるようにしてラミネートする方法；及び、任意のフィルム基材の上に本発明の接着性塗料を塗布して塗膜を形成し、得られた塗膜を環状ポリオレフィン系重合体からなるフィルムの上に転写し、更にその上に、金属又は金属化合物からなる層を少なくとも一方の表面に有する積層体を、その上記金属又は金属化合物からなる層が、本発明の接着性塗料からなる層側になるようにしてラミネートする方法；などを挙げることができる。接着性塗料を用いて塗膜を形成する方法としては、上記した方法が挙げられる。
【００９８】
本発明による接着性塗料を用いた上記実施形態の積層体は、非常に高いガスバリア性を有する積層体として、例えば、食品や医療器具、及び医薬品などの酸素や湿気に弱い内容物の包装フィルムや収納容器として好適に用いることができる。特に薬の錠剤、カプセルなどを個別包装するプレススルーパック（ＰＴＰ包装）に好適である。
【実施例】
【００９９】
以下、本発明を実施例により説明するが、本発明はこれらに限定されるものではない。【０１００】
＜測定方法＞
（Ａ１）接着性：
（Ａ１−１）対環状ポリオレフィン系共重合体（対ＣＯＣ）：
４０ｍｍ単軸押出機を使用し、下記で得た熱可塑性樹脂組成物を、２５ｍｍ単軸押出機を使用し、環状オレフィン系共重合体（ポリプラスチック株式会社の「ＴＯＰＡＳ ８００７Ｆ−０４（商品名）」）を、２色成形ダイからダイス温度２４０℃の条件で押出し、マシン方向に対して鉛直方向に切断したときの断面形状が全体として長方形であり、かつ同形状が厚さ１ｍｍの長方形の熱可塑性樹脂組成物の層の上に、同形状が厚さ０．１ｍｍの長方形の環状ポリオレフィン系共重合体の層を有する２色成形品を成形した。上記で得た２色成形品の幅方向の中心付近から、幅１５ｍｍにカットしたサンプルを採取し、ＪＩＳ Ｚ０２３７：２００９の１０．４を参考とし、熱可塑性樹脂組成物の層を試験板と、環状ポリオレフィン系共重合体の層を粘着テープとみなして、熱可塑性樹脂組成物の層に対する環状ポリオレフィン系共重合体の層の１８０度引き剥がし接着力を、試験速度３００ｍｍ／分の条件で測定した。なお接着性が非常に高く、引き剥がしの開始点を作成できなかった場合は、表に「＞＞」と記載した。【０１０１】
（Ａ１−２）対エチレン−ビニルアルコール共重合体（対ＥＶＯＨ）：
４０ｍｍ単軸押出機を使用し、下記で得た熱可塑性樹脂組成物を、２５ｍｍ単軸押出機を使用し、エチレン−ビニルアルコール共重合体（株式会社クラレの「エバールＬ−１７１Ｂ（商品名）」）を、２色成形ダイからダイス温度２００℃の条件で押出し、マシン方向に対して鉛直方向に切断したときの断面形状が全体として長方形であり、かつ同形状が厚さ１ｍｍの長方形の熱可塑性樹脂組成物の層の上に、同形状が厚さ０．１ｍｍの長方形のエチレン−ビニルアルコール共重合体の層を有する２色成形品を成形した。上記で得た２色成形品の幅方向の中心付近から、幅１５ｍｍにカットしたサンプルを採取し、ＪＩＳ Ｚ０２３７：２００９の１０．４を参考とし、熱可塑性樹脂組成物の層を試験板と、エチレン−ビニルアルコール共重合体の層を粘着テープとみなして、熱可塑性樹脂組成物の層に対するエチレン−ビニルアルコール共重合体の層の１８０度引き剥がし接着力を、試験速度３００ｍｍ／分の条件で測定した。【０１０２】
（Ａ１−３）対金属又は金属化合物（対アルミ箔）：
厚み２５μｍのアルミニウム箔（株式会社ＵＡＣＪの未処理アルミニウム箔）に、下記で得た熱可塑性樹脂組成物を、４０ｍｍ単軸押出機を使用し、ダイス温度２００℃の条件で、厚さ１ｍｍで押出し、ラミネートを行った。上記で得たラミネート品の幅方向の中心付近から、幅１５ｍｍにカットしたサンプルを採取し、ＪＩＳ Ｚ０２３７：２００９の１０．４を参考とし、熱可塑性樹脂組成物の層を試験板と、金属箔の層を粘着テープとみなして、熱可塑性樹脂組成物の層に対する金属箔の層の１８０度引き剥がし接着力を、試験速度３００ｍｍ／分の条件で測定した。【０１０３】
（Ａ２）耐衝撃性（アイゾット衝撃強度）：
型締圧１２５トンの射出成形機を使用し、シリンダー温度２６０〜２８０℃、金型温度３０℃の条件で成形した１／４インチ厚のインジェクションシートを試験片として、ＡＳＴＭ Ｄ２５６に準拠し、アイゾット衝撃強度（ノッチ付き）を測定した。なお、試験片が割れなかったものはＮＢと記載した。【０１０４】
（Ａ３）透明性（ヘーズ）：
ＪＩＳ Ｋ７１３６：２０００に準拠し、日本電色工業株式会社の「ＮＤＨ−３００Ａ（商品名）」を使用し、型締圧１２５トンの射出成形機を使用し、シリンダー温度２６０〜２８０℃、金型温度３０℃の条件で成形した２ｍｍ厚のインジェクションシートのヘーズ値を測定した。【０１０５】
（Ａ４）ペレット生産性：
熱可塑性樹脂組成物（Ｐ）のストランドカット法により得たペレットを目視観察し、以下の基準で評価した。
○：ペレット形状は良好である。
×：少なくとも下記の何れか１の不良が発生している。
ペレットがブロッキングしている。
ペレット形状が不揃いである。
ペレットに成分のブリードが認められる。【０１０６】
（Ｂ１）接着性：
（Ｂ１−１）対環状ポリオレフィン系共重合体（対ＣＯＣ）：
４０ｍｍφ単軸押出機とＴダイとを備える装置を使用し、環状オレフィン系共重合体（ポリプラスチック株式会社の「ＴＯＰＡＳ ８００７Ｆ−０４（商品名）」）を用い、ダイス出口樹脂温度２４０℃の条件で厚さ１００μｍのフィルムを製膜した。上記で得たフィルムから、フィルムのマシン方向に１５０ｍｍ、幅方向に１５ｍｍの大きさの短冊を２つ切り出し、一方の短冊のマシン方向の先端から１００ｍｍに接着性塗料を、乾燥後の厚みが１０μｍとなるようにアプリケータを使用して塗布し、１２００Ｗのドライヤーで１分間乾燥した後、他方の短冊と、互いにはみ出さないように重ね合せ、温度１８０℃、圧力５０ｋｇ／ｃｍ２の条件で２分間プレスし、両者を接着させ、試験片を得た。上記で得た試験片を用い、試験速度５０ｍｍ／分の条件で、Ｔ字引剥し接着力を測定した。データの処理はＪＩＳ Ｚ０２３７：２００９の１０．４．１を参考に行った。即ち、測定開始後最初の２５ｍｍの長さの測定値は無視し、その後の５０ｍｍの長さの接着力を平均して、Ｔ字引剥し接着力とした。なお接着力が非常に高く、上記環状オレフィン系共重合体フィルムが変形・材破した場合は、表に「＞＞」と記載した。【０１０７】
（Ｂ１−２）対金属又は金属化合物（対アルミ箔）：
上記環状オレフィン系共重合体フィルムの代わりに、厚さ２５μｍのアルミニウム箔（株式会社ＵＡＣＪの未処理アルミニウム箔）を用いたこと以外は、上記（Ｂ１−１）と同様に行った。【０１０８】
（Ｂ１−３）対極性基を有する樹脂（対ＥＶＯＨ）：
４０ｍｍφ単軸押出機とＴダイとを備える装置を使用し、エチレン−ビニルアルコール共重合体（株式会社クラレの「エバールＬ−１７１Ｂ（商品名）」）を用い、ダイス出口樹脂温度２００℃の条件で厚さ１００μｍのフィルムを製膜した。上記で得たフィルムを、上記環状オレフィン系共重合体フィルムの代わりに用いたこと以外は、上記（Ｂ１−１）と同様に行った。【０１０９】
（Ｂ２）塗工性；
上記環状オレフィン系共重合体フィルムに、接着性塗料をアプリケータ使用してウェット厚みが１００μｍとなるように塗布した際のウェット塗膜を目視観察し、以下の基準で評価した。
○：均一なウェット厚みの塗工膜を得ることができた。
×：均一なウェット厚みの塗工膜が得られなかった。  【０１１０】
＜使用した原材料＞
成分（ａ１）：
（ａ１−１）ポリプラスチック株式会社の環状オレフィン・コポリマー「ＴＯＰＡＳ ８００７Ｆ−０４（商品名）」、ガラス転移温度７９℃、ＭＦＲ（２６０℃、２．１６ｋｇ）３２ｇ／１０分、光線透過率９１％。
（ａ１−２）ポリプラスチック株式会社の環状オレフィン・コポリマー「ＴＯＰＡＳ ６０１３Ｆ−０４（商品名）」、ガラス転移温度１３９℃、ＭＦＲ（２６０℃、２．１６ｋｇ）１４ｇ／１０分、光線透過率９１％。
（ａ１−３）三井化学株式会社の環状オレフィン・コポリマー「ＡＰＥＬ ６０１３Ｔ（商品名）」、ガラス転移温度１２５℃、ＭＦＲ（２６０℃、２．１６ｋｇ）１４ｇ／１０分、光線透過率９０％。
（ａ１−４）日本ゼオン株式会社のシクロオレフィンポリマー「ＺＥＯＮＯＲ １０２０Ｒ（商品名）」、ガラス転移温度１０２℃、ＭＦＲ（２８０℃、２１．１８Ｎ）２０ｇ／１０分、光線透過率９２％。【０１１１】
成分（ａ２）：
（ａ２−１）旭化成ケミカルズ株式会社のスチレンを主体とする重合体ブロックと、１，３−ブタジエンとスチレンとからなるランダム共重合体ブロックとからなるブロック共重合体の水素添加物「Ｓ．Ｏ．Ｅ． Ｓ１６０６（商品名）」、完全水添、スチレンに由来する構造単位の含有量５２質量％。
（ａ２−２）旭化成ケミカルズ株式会社のスチレンを主体とする重合体ブロックと、１，３−ブタジエンとスチレンとからなるランダム共重合体ブロックとからなるブロック共重合体の水素添加物「Ｓ．Ｏ．Ｅ． Ｓ１６０５（商品名）」、完全水添、スチレンに由来する構造単位の含有量６７質量％。
（ａ２−３）旭化成ケミカルズ株式会社のスチレンを主体とする重合体ブロックと、１，３−ブタジエンとスチレンとからなるランダム共重合体ブロックとからなるブロック共重合体の水素添加物「Ｓ．Ｏ．Ｅ． Ｓ１６１１（商品名）」、部分水添、スチレンに由来する構造単位の含有量５７質量％。【０１１２】
参考成分（ａ２’）：
（ａ２’−１）ＪＳＲ株式会社の１，３−ブタジエンとスチレンとからなるランダム共重合体の水素添加物「ＤＹＮＡＲＯＮ １３２０Ｐ（商品名）」、水素添加率９９モル％、スチレンに由来する構造単位の含有量１０質量％。
（ａ２’−２）株式会社クラレのスチレン−エチレン−プロピレン−スチレンブロック共重合体「セプトン２０６３（商品名）」、水素添加率９０モル％以上、スチレンに由来する構造単位の含有量３０質量％。【０１１３】
成分（Ｂ）：
（Ｂ−１）株式会社日本触媒の無水マレイン酸。【０１１４】
成分（Ｃ）：
（Ｃ−１）日本油脂株式会社の２，５−ジメチル−２，５−ジ−（ｔ−ブチルパーオキシ）ヘキサン「パーヘキサ ２５Ｂ（商品名）」、１分半減期温度１８０℃。【０１１５】
＜例Ａ１〜Ａ１３、及び例Ａ１Ｓ〜Ａ８Ｓ＞
同方向回転二軸押出機を使用し、下記表１〜３の何れか１に示す配合（質量部）の混合物を一括フィードし、押出機出口樹脂温度１９０℃の条件で溶融混練し、ストランドカット法でペレット化することにより、熱可塑性樹脂組成物（Ｐ）のペレットを得た。得られた熱可塑性樹脂組成物（Ｐ）について、上記評価（Ａ１）〜（Ａ４）を行った。評価結果を表１〜３に示される通りであった。【０１１６】
【表１】
2016152389.tif 000002
【０１１７】
【表２】
2016152389.tif 000003
【０１１８】
【表３】
2016152389.tif 000004
【０１１９】
＜例Ｂ１〜Ｂ１３、及び例Ｂ１Ｓ〜Ｂ７Ｓ＞
同方向回転二軸押出機を使用し、下記表４〜６の何れか１に示す配合（質量部）の混合物を一括フィードし、押出機出口樹脂温度１９０℃の条件で溶融混練し、ストランドカット法でペレット化することにより、熱可塑性樹脂組成物のペレットを得た。得られた熱可塑性樹脂組成物１００質量部をトルエン１０００質量部に溶解させ、固形分濃度９質量％の接着性塗料を得た。得られた、接着性塗料及び積層体について、上記評価（Ｂ１）〜（Ｂ２）を行った。結果を表１〜３の何れか１に示す。【０１２０】
【表４】
2016152389.tif 000005
【０１２１】
【表５】
2016152389.tif 000006
【０１２２】
【表６】
2016152389.tif 000007
【０１２３】
表１〜６の評価結果からも明らかなように、本発明による熱可塑性樹脂組成物及び接着性塗料は、耐衝撃性、接着性、透明性、及び塗工性に優れている。また組成物としての生産性にも優れており、得られたペレットの形状は良好である。
【国際調査報告】
2016152389.tif 000008
2016152389.tif 000009
2016152389.tif 000010
2016152389.tif 000011